FR 3043681 A1 20170519 FR 1561068 A 20151117 1 Composition à base de polyamide amorphe présentant une stabilité dimensionnelle améliorée La présente invention concerne une composition à base de polyamide amorphe présentant une stabilité dimensionnelle améliorée à la température d'utilisation, en particulier à température ambiante, son procédé de préparation et ses utilisations. Les compositions polyamide ont de très nombreuses applications dans l'industrie pour la préparation d'articles ou d'éléments d'article. Les compositions polymériques et les articles qui en sont composés absorbent de l'humidité provenant du milieu environnant, ce qui provoque un gonflement des compositions. Ces changements dimensionnels peuvent être néfastes pour certaines applications, pour lesquelles la côte des pièces doit être respectée et notamment ne doit pas évoluer au fil du temps. Ces objets peuvent en particulier être obtenus par le procédé d"injection. Les polyamides amorphes transparents peuvent présenter une stabilité dimensionnelle inférieure à celle d'autres polymères amorphes transparents. Par exemple, le taux d'absorption d'eau mesuré selon la norme ISO 62 révisée en 2011 à 23°C dans l'eau du poly(méthyl méthacrylate) (PMMA) amorphe est de 0,8%, celui du polycarbonate est de 0,35%, alors que celui du polyamide 12/MACM.I/MACM.T est de 3,3%. Le développement de nouvelles compositions polyamides à base de polyamide amorphe présentant une stabilité dimensionnelle à température ambiante améliorée est donc requis. A cet effet, selon un premier objet, l'invention concerne une composition comprenant : 50 à 95% en poids, notamment 60 à 90% en poids, de préférence de 65 à 85% en poids d'un polyamide amorphe ou d'un mélange de polyamides amorphes, et 5 à 50% en poids, notamment 10 à 40% en poids, de préférence de 15 à 35% en poids d'un polyamide semi-cristallin dont le nombre moyen d'atomes de carbone (C) par rapport à l'atome d'azote (N) est supérieur ou égal à 8 ou d'un mélange de polyamides semi-cristallins dans lequel le nombre moyen d'atomes de carbone (C) par rapport à l'atome d'azote (N) de chacun des polyamides semi-cristallins est supérieur ou égal à 8, sous réserve que lorsque le polyamide amorphe est le PA MACM.12 (B.12), le polyamide semi-cristallin ne soit pas un PA 12. 3043681 2 Les plages de concentrations doivent être considérées comme bornes comprises. La présente invention repose sur la découverte que l'introduction d'un polyamide semi-cristallin à longue chaine (c'est-à-dire comprenant un nombre moyen d'atomes de carbone (C) par rapport à l'atome d'azote (N) est supérieur ou égal à 8) ou d'un mélange 5 de polyamides semi-cristallin à longue chaine dans une composition à base de polyamide amorphe permet de diminuer son taux d'absorption en eau et donc d'améliorer sa stabilité dimensionnelle. Un polyamide amorphe, au sens de l'invention, désigne un polyamide transparent 10 amorphe présentant seulement une température de transition vitreuse (pas de température de fusion (Tf)), ou un polyamide très peu cristallin ayant une température de transition vitreuse et un point de fusion tel que l'enthalpie de cristallisation lors de l'étape de refroidissement à une vitesse de 20K/min en analyse calorimétrique différentielle (« Differential Scanning Calorimetry » DSC en anglais) mesurée selon la norme ISO 15 11357-3 de 2013 est inférieure à 30 J/g, notamment inférieure à 20 J/g, de préférence inférieure à 15 J/g. La température de transition vitreuse (Tg) mesurée par DSC à une vitesse de chauffe de 20K/min selon la norme ISO 11357-1 de 2009 et ISO 11357-2 de 2013 pour ces polyamides est supérieure à 75°C. Un polyamide semi-cristallin, au sens de l'invention, désigne un polyamide qui 20 présente une température de fusion (Tf) en DSC selon la norme ISO 11357-3 de 2011, et une enthalpie de cristallisation lors de l'étape de refroidissement à une vitesse de 20K/min en DSC mesurée selon la norme ISO 11357-3 de 2013 supérieure à 30 J/g, de préférence supérieure à 40 J/g. 25 Sauf mention contraire, les modes de réalisation ci-dessous sont applicables indépendamment pour le polyamide semi-cristallin et pour le polyamide amorphe (ou chacun des polyamides amorphes lorsque la composition comprend un mélange de polyamides amorphes, ou chacun des polyamides semi-cristallins lorsque la composition comprend un mélange de polyamides semi-cristallins). 30 Les polyamides utilisés dans la composition selon l'invention comprennent au moins deux motifs répétitifs identiques ou distincts, ces motifs pouvant être formés à partir d'un diacide carboxylique et d'une diamine, d'un diisocyanate et d'un diacide carboxylique, d'un amino-acide, d'un lactame ou de leurs mélanges. Le polyamide peut être un homopolyamide et comprendre au moins deux motifs 35 répétitifs identiques obtenu à partir d'un aminoacide, obtenu à partir d'un lactame, ou répondant à la formule (diamine en Ca).(diacide en Cb), avec a représentant le nombre 3043681 3 d'atome de carbones de la diamine et b représentant le nombre d'atome de carbones du diacide, a et b étant chacun indépendamment compris entre 4 et 36, tels que définis ci-dessous. Lorsque le polyamide semi-cristallin est un homopolyamide comprenant un motif amide répondant à la formule (diamine en Ca).(diacide en Cb), la somme (a + b)/2 est 5 supérieure ou égale à 8, de préférence supérieur ou égal à 9, en particulier supérieur ou égal à 10. Lorsque le polyamide semi-cristallin est un homopolyamide : obtenu par polymérisation d'un aminoacide ou d'un lactame, le nombre d'atomes de carbone de cet aminoacide ou de ce lactame est au moins égal à 8, de préférence 10 supérieur ou égal à 9, en particulier supérieur ou égal à 10, comprenant un motif amide répondant à la formule (diamine en Ca).(diacide en Cb), la somme (a + b)/2 est supérieure ou égale à 8, de préférence supérieur ou égal à 9, en particulier supérieur ou égal à 10. Ainsi le PA 6.12 est un PA à 9 atomes de carbone par atome d'azote, autrement dit un PA en C9. Le PA 6.13 est en C9,5. Le 15 PA 12.T est en C10, le T (acide téréphtalique) étant en C8. Le polyamide peut également être un copolyamide et comprendre au moins deux motifs répétitifs distincts, ces motifs pouvant indépendamment être obtenus à partir d'un aminoacide, obtenu à partir d'un lactame, obtenu à partir d'un diisocyanate et d'un diacide carboxylique, ou répondant à la formule (diamine en Ca).(diacide en Cb), avec a 20 représentant le nombre d'atomes de carbones de la diamine et b représentant le nombre d'atomes de carbones du diacide, a et b étant chacun indépendamment compris entre 4 et 36. Lorsque le polyamide semi-cristallin est un copolyamide, le nombre d'atomes de carbone par atome d'azote calculé au prorata molaire des différents motifs amides est au 25 moins égal à 8, de préférence supérieur ou égal à 9, en particulier supérieur ou égal à 10. Dans un mode de réalisation, chacun des motifs amide du copolyamide semi-cristallin a un nombre moyen d'atomes de carbone (C) par rapport à l'atome d'azote (N) supérieur ou égal à 8, de préférence supérieur ou égal à 9, en particulier supérieur ou égal à 10. Par exemple, le polyamide semi-cristallin peut être un copolyamide comprenant au moins un 30 motif obtenu par polymérisation d'un lactame, le nombre d'atomes de carbone de ce lactame étant au moins égal à 8, et au moins un motif amide répondant à la formule (diamine en Ca).(diacide en Cb), la somme (a + b)/2 étant supérieure ou égale à 8. Dans le cas des copolyamides, le calcul du nombre d'atomes de carbone par atome d'azote est réalisé au prorata molaire des différents motifs amides. 35 3043681 4 Le polyamide peut comprendre au moins un motif obtenu à partir d'un aminoacide choisi parmi l'acide 9-aminononanoïque, l'acide 10-aminodécanoïque, l'acide 12- aminododécanoïque et l'acide 11- aminoundécanoïque ainsi que ses dérivés, notamment l'acide N-heptyl-11-am inoundécanoïque. 5 Le polyamide peut comprendre au moins un motif obtenu à partir d'un lactame choisi parmi la pyrrolidinone, la piperidinone, le caprolactame, l'énantholactame, le caprylolactame, le pelargolactame, le décanolactame, l'undécanolactame, et le laurolactame. Bien sûr, si le polyamide semi-cristallin est un homopolyamide comprenant un motif obtenu à partir d'un lactame, celui-ci contient au moins 8 atomes de carbone est 10 est donc notamment choisi parmi le caprylolactame, le pelargolactame, le décanolactame, l'undécanolactame, et le laurolactame. Le polyamide peut comprendre au moins un motif répondant à la formule (diamine en Ca).(diacide en Cb). La diamine en Ca peut être aliphatique (notamment aliphatique linéaire), cycloaliphatique ou alkylaromatique. Lorsque la diamine est aliphatique et 15 linéaire, le motif (diamine en Ca) a la formule H2N-(CH2),-NH2. Le diacide en Cb peut être aliphatique (notamment aliphatique linéaire), cycloaliphatique ou aromatique. Préférentiellement, lorsque la diamine en Ca est linéaire et aliphatique, elle est choisie parmi la butanediamine (a=4), la pentanediamine (a=5), l'hexanediamine (a=6), l'heptanediamine (a=7), l'octanediamine (a=8), la nonanediamine (a=9), la décanediamine 20 (a=10), l'undécanediamine (a=11), la dodécanediamine (a=12), la tridécanediamine (a=13), la tétradécanediamine (a=14), l'hexadécanediamine (a=16), l'octadécanediamine (a=18), l'octadécanediamine (a=18), l'eicosanediamine (a=20), la docosanediamine (a=22) et les diamines obtenues à partir d'acides gras. Lorsque la diamine en Ca est cycloaliphatique, elle est choisie de préférence 25 parmi celles comprenant deux cycles. Elles répondent notamment à la formule générale suivante : H2N NH2 dans laquelle : R1, R2, R3 et R4 représentent indépendamment un groupe choisi parmi un atome 30 d'hydrogène ou un alkyle de 1 à 6 atomes de carbone et X représente soit une liaison simple, soit un groupement divalent constitué : 3043681 5 d'une chaîne aliphatique linéaire ou ramifiée comprenant de 1 à 10 atomes de carbone, éventuellement substituée par des groupements cycloaliphatiques ou aromatiques de 6 à 8 atomes de carbone, ou d'un groupement cycloaliphatique de 6 à 12 atomes de carbone. 5 Plus préférentiellement, la diamine cycloaliphatique Ca du polyamide est choisie parmi la bis(3,5-dialkyl-4-aminocyclohexyl)méthane, la bis(3,5-dialky1-4-aminocyclohexyl) éthane, la bis(3,5-dialky1-4-aminocyclohexyl)propane, la bis(3,5- dialky1-4-aminocyclohexyl)butane, la bis-(3-méthy1-4-aminocyclohexyl)-méthane (notée BMACM, MACM ou B), la p-bis(aminocyclohexyl)-méthane (PACM) et la bis(aminocyclohexyl)propane 10 (PACP) (2,2-bis(4-aminocyclohexyl) propane). Une liste non-exhaustive de ces diamines cycloaliphatiques est donnée dans la publication "Cycloaliphatic Amines" (Encyclopaedia of Chemical Technology, Kirk-Othmer, 4th Edition (1992), pp. 386-405). De préférence, lorsque la diamine est alkylaromatique, elle est choisie parmi la 15 1,3-xylylène diamine, la 1,4-xylylène diamine et leur mélange. De préférence, lorsque le monomère (diacide en Cb) est aliphatique et linéaire, il est choisi parmi l'acide succinique (b=4), l'acide pentanedioïque (b=5), l'acide adipique (b=6), l'acide heptanedioïque (b=7), l'acide octanedioïque (b=8), l'acide azélaïque (b=9), l'acide sébacique (b=10), l'acide undécanedioïque (b=11), l'acide dodécanedioïque 20 (b=12), l'acide brassylique (b=13), l'acide tetradécanedioïque (b=14), l'acide hexadécanedioïque (b=16), l'acide octadécanoïque (b=18), l'acide octadécènedioïque (b=18), l'acide eicosanedioïque (b=20), l'acide docosanedioïque (b=22) et les dimères d'acides gras contenant 36 carbones. De préférence, lorsque le monomère (diacide en Cb) est aromatique, il est choisi 25 parmi l'acide téréphtalique noté T, l'acide isophtalique noté I et le diacide naphtalénique. Les dimères d'acides gras mentionnés ci-dessus sont des acides gras dimérisés obtenus par oligomérisation ou polymérisation d'acides gras monobasiques insaturés à longue chaîne hydrocarbonée (tels que l'acide linoléïque et l'acide oléïque), comme décrit notamment dans le document EP 0 471 566. 30 Lorsque le diacide est cycloaliphatique, il peut comporter les squelettes carbonés suivants norbornylméthane, cyclohexylméthane, dicyclohexylméthane, dicyclohexylpropane, di(méthylcyclohexyl) propane. A l'exception de l'acide N-hepty1-11-aminoundécanoïque, les dimères d'acides gras et les diamines cycloaliphatiques décrits ci-dessus sont linéaires. Toutefois, les 35 produits de départ pour la préparation du polyamide (aminoacides, diamines, diacides) peuvent être tout ou partie ramifiés, tel que le 2-méthy1-1,5-diaminopentane, ou 3043681 6 partiellement insaturés. Par exemple, le diacide carboxylique en C18 peut être l'acide octadécanedioïque, qui est saturé, ou bien l'acide octadécènedioïque, qui présente quantà-lui une insaturation. La nomenclature utilisée pour définir les polyamides est décrite dans la norme ISO 5 16396-1 : 2015 « Plastiques -- Matériaux polyamides (PA) pour moulage et extrusion -- Partie 1: Système de désignation, marquage des produits et base de spécification ». Dans un mode de réalisation, le polyamide amorphe (ou lorsque la composition comprend un mélange de polyamides amorphes, au moins l'un des polyamides 10 amorphes, voire même chacun des polyamides amorphes) comprend au moins un motif répondant à la formule (diamine en Ca).(diacide en Cb) où la diamine en Ca est telle que définie ci-dessus et le diacide en Cb est un diacide aliphatique (notamment tel que défini ci-dessus), le polyamide semi-cristallin (ou lorsque la composition comprend un mélange de polyamides semi-cristallins, au moins l'un des polyamides semi-cristallins, voire même 15 chacun des polyamides semi-cristallins) étant choisi parmi l'un quelconque des polyamides définis ci-dessus. Ce polyamide amorphe peut être un homopolyamide ou un copolyamide. Par exemple, la diamine en Ca est choisie parmi la décanediamine (a=10), la dodécanediamine (a=12), PACM et MACM et/ou le diacide en Cb est choisi parmi l'acide sébacique (b=10), l'acide dodécanedioïque (b=12), l'acide tetradécanedioïque 20 (b=14) et l'acide octadécanoïque (b=18). De préférence, le polyamide amorphe (ou lorsque la composition comprend un mélange de polyamides amorphes, au moins l'un des polyamides amorphes, voire même chacun des polyamides amorphes) est le PA MACM.10, le PA PACM.10, le PA MACM.12, le PA PACM.12, le PA MACM.14, le PA PACM.14, le PA MACM.18, le PA PACM.18, le PA 11/MACM.10, le PA 11/PACM.10, le 25 PA 11/MACM.12, le PA 11/PACM.12, le PA 11/MACM.14, le PA 11/PACM.14, le PA 11/MACM.18, le PA 11/PACM.18, le PA 12/MACM.10, le PA 12/PACM.10, le PA 12/MACM.12, le PA 12/PACM.12, le PA 12/MACM.14, le PA 12/PACM.14, le PA 12/MACM.18, le PA 12/PACM.18, le PA 10.10/MACM.10, le PA 10.10/PACM.10, le PA 10.10/MACM.12, le PA 10.10/PACM.12, le PA 10.10/MACM.14, le PA 10.10/PACM.14, le 30 PA 10.10/MACM.18, le PA 10.10/PACM.18, le PA 10.12/MACM.10, le PA 10.12/PACM.10, le PA 10.12/MACM.12, le PA 10.12/PACM.12, le PA 10.12/MACM.14, le PA 10.12/PACM.14, le PA 10.12/MACM.18, le PA 10.12/PACM.18, le PA 12.10/MACM.10, le PA 12.10/PACM.10, le PA 12.10/MACM.12, le PA 12.10/PACM.12, le PA 12.10/MACM.14, le PA 12.10/PACM.14, le PA 12.10/MACM.18, le PA 35 12.10/PACM.18, le PA 12.12/MACM.10, le PA 12.12/PACM.10, le PA 12.12/MACM.12, le PA 12.12/PACM.12, le PA 12.12/MACM.14, le PA 12.12/PACM.14, le PA 3043681 7 12.12/MACM.18, le PA 12.12/PACM.18, le PA 10.14/PACM.10, le PA 10.14/MACM.12, le PA 10.14/PACM.12, le PA 10.14/MACM.14, le PA 10.14/PACM.14, le PA 10.14/MACM.18, le PA 10.14/PACM.18, le PA 12.14/MACM.10, le PA 12.14/PACM.10, le PA 12.14/MACM.12, le PA 12.14/PACM.12, le PA 12.14/MACM.14, le PA 5 12.14/PACM.14, le PA 12.14/MACM.18, le PA 12.14/PACM.18, le PA PACM.10/MACM.10, le PA PACM.12/MACM.12, le PA PACM.14/MACM.14, le PA 11/PACM.10/MACM.10, le PA 11/PACM.12/MACM.12, le PA 11/PACM.14/MACM.14, le PA 12/PACM.10/MACM.10, le PA 12/PACM.12/MACM.12, ou le PA 12/PACM.14/MACM.14. Le polyamide amorphe (ou lorsque la composition comprend un 10 mélange de polyamides amorphes, au moins l'un des polyamides amorphes, voire même chacun des polyamides amorphes) peut par exemple être PA MACM.10, PA MACM.12, PA MACM.14, ou PA Z/MACM.10, PA Z/MACM.12, PA Z/MACM.14, dans lesquels Z représente 11, 12, 10.10 ou 10.12 ou un polyamide tel que décrit dans la demande de brevet EP 1 595 907. 15 Dans un mode de réalisation, le polyamide amorphe (ou lorsque la composition comprend un mélange de polyamides amorphes, au moins l'un des polyamides amorphes, voire même chacun des polyamides amorphes) comprend au moins un motif répondant à la formule (diamine en Ca).(diacide en Cb) où la diamine en Ca est cycloaliphatique (notamment telle que définie ci-dessus) et le diacide en Cb est tel que 20 défini ci-dessus, le polyamide semi-cristallin (ou lorsque la composition comprend un mélange de polyamides semi-cristallins, au moins l'un des polyamides semi-cristallins, voire même chacun des polyamides semi-cristallins) étant choisi parmi l'un quelconque des polyamides définis ci-dessus. Par exemple, la diamine en Ca est PACM ou MACM et/ou le diacide en Cb est choisi parmi l'acide sébacique (b=10), l'acide dodécanedioïque 25 (b=12), l'acide tetradécanedioïque (b=14) et l'acide octadécanoïque (b=18). Ce polyamide amorphe (ou lorsque la composition comprend un mélange de polyamides amorphes, au moins l'un des polyamides amorphes, voire même chacun des polyamides amorphes) peut être un homopolyamide ou un copolyamide. De préférence, le polyamide amorphe (ou lorsque la composition comprend un mélange de polyamides amorphes, au moins l'un 30 des polyamides amorphes, voire même chacun des polyamides amorphes) est De préférence, le polyamide amorphe (ou lorsque la composition comprend un mélange de polyamides amorphes, au moins l'un des polyamides amorphes, voire même chacun des polyamides amorphes) est le PA MACM.10, le PA PACM.10, le PA MACM.12, le PA PACM.12, le PA MACM.14, le PA PACM.14, le PA MACM.18, le PA 35 PACM.18, le PA 11/MACM.10, le PA 11/PACM.10, le PA 11/MACM.12, le PA 11/PACM.12, le PA 11/MACM.14, le PA 11/PACM.14, le PA 11/MACM.18, le PA 3043681 8 11/PACM.18, le PA 12/MACM.10, le PA 12/PACM.10, le PA 12/MACM.12, le PA 12/PACM.12, le PA 12/MACM.14, le PA 12/PACM.14, le PA 12/MACM.18, le PA 12/PACM.18, le PA 10.10/MACM.10, le PA 10.10/PACM.10, le PA 10.10/MACM.12, le PA 10.10/PACM.12, le PA 10.10/MACM.14, le PA 10.10/PACM.14, le PA 10.10/MACM.18, le 5 PA 10.10/PACM.18, le PA 10.12/MACM.10, le PA 10.12/PACM.10, le PA 10.12/MACM.12, le PA 10.12/PACM.12, le PA 10.12/MACM.14, le PA 10.12/PACM.14, le PA 10.12/MACM.18, le PA 10.12/PACM.18, le PA 12.10/MACM.10, le PA 12.10/PACM.10, le PA 12.10/MACM.12, le PA 12.10/PACM.12, le PA 12.10/MACM.14, le PA 12.10/PACM.14, le PA 12.10/MACM.18, le PA 12.10/PACM.18, le PA 10 12.12/MACM.10, le PA 12.12/PACM.10, le PA 12.12/MACM.12, le PA 12.12/PACM.12, le PA 12.12/MACM.14, le PA 12.12/PACM.14, le PA 12.12/MACM.18, le PA 12.12/PACM.18, le PA 10.14/PACM.10, le PA 10.14/MACM.12, le PA 10.14/PACM.12, le PA 10.14/MACM.14, le PA 10.14/PACM.14, le PA 10.14/MACM.18, le PA 10.14/PACM.18, le PA 12.14/MACM.10, le PA 12.14/PACM.10, le PA 12.14/MACM.12, le 15 PA 12.14/PACM.12, le PA 12.14/MACM.14, le PA 12.14/PACM.14, le PA 12.14/MACM.18, le PA 12.14/PACM.18, le PA PACM.10/MACM.10, le PA PACM.12/MACM.12, le PA PACM.14/MACM.14, le PA 11/PACM.10/MACM.10, le PA 11/PACM.12/MACM.12, le PA 11/PACM.14/MACM.14, le PA 12/PACM.10/MACM.10, le PA 12/PACM.12/MACM.12, le PA 12/PACM.14/MACM.14, le PA MACM.I, le PA PACM.I, 20 le PA MACM.I/MACM.T, le PA PACM.I/PACM.T, le PA 12/MACM.I, le PA 12/PACM.I, le PA 12/MACM.I/MACM.T, le PA 12/PACM.I/PACM.T, le PA 11/MACM.I, le PA 11/PACM.I, le PA 11/MACM.I/MACM.T, le PA 11/PACM.I/PACM.T, le 10.10/MACM.I, le 10.10/PACM.I, le PA 10.10/MACM.I/MACM.T, le 10.10/PACM.I/PACM.T, le 10.12/MACM.I, le 10.12/PACM.I, le PA 10.12/MACM.I/MACM.T, le 10.12/PA 25 PACM.I/PACM.T, le 12.10/MACM.I, le 12.10/PA PACM.I, le PA 12.10/MACM.I/MACM.T, le 12.10/PACM.I/PACM.T, le 12.12/MACM.I, le 12.12/PACM.I, le PA 12.12/MACM.I/MACM.T, le 12.12/PACM.I/PACM.T, le 12.14/MACM.I, le 12.14/PACM.I, le PA 12.14/MACM.I/MACM.T, le 12.14/PACM.I/PACM.T, le 10.14/MACM.I, le 10.14/PACM.I, le PA 10.14/MACM.I/MACM.T ou le 10.14/PACM.I/PACM.T. Le polyamide 30 amorphe (ou lorsque la composition comprend un mélange de polyamides amorphes, au moins l'un des polyamides amorphes, voire même chacun des polyamides amorphes) peut par exemple être PA MACM.10, PA MACM.12, PA MACM.14, PA Z/MACM.10, PA Z/MACM.12, PA Z/MACM.14, PA Z/MACM.I ou PA Z/MACM.I/MACM.T dans lesquels Z représente 11, 12, 10.10 ou 10.12, ou un copolyamide tel que décrit dans la demande de 35 brevet WO 2009/153534. 3043681 9 Dans un mode de réalisation, le polyamide amorphe (ou lorsque la composition comprend un mélange de polyamides amorphes, au moins l'un des polyamides amorphes, voire même chacun des polyamides amorphes) comprend au moins un motif répondant à la formule (diamine en Ca).(diacide en Cb) où la diamine en Ca est 5 cycloaliphatique (notamment telle que définie ci-dessus) et le diacide en Cb est un diacide aromatique (notamment tel que défini ci-dessus), le polyamide semi-cristallin (ou lorsque la composition comprend un mélange de polyamides semi-cristallins, au moins l'un des polyamides semi-cristallins, voire même chacun des polyamides semi-cristallins) étant choisi parmi l'un quelconque des polyamides définis ci-dessus. Par exemple, la diamine 10 en Ca est PACM ou MACM et/ou le diacide en Cb est l'acide téréphtalique ou l'acide isophtalique. Ce polyamide amorphe peut être un homopolyamide ou un copolyamide. De préférence, le polyamide amorphe (ou lorsque la composition comprend un mélange de polyamides amorphes, au moins l'un des polyamides amorphes, voire même chacun des polyamides amorphes) est le PA MACM.I, le PA PACM.I, le PA MACM.I/MACM.T, le PA 15 PACM.I/PACM.T, le PA 12/MACM.I, le PA 12/PACM.I, le PA 12/MACM.I/MACM.T, le PA 12/PACM.I/PACM.T, le PA 11/MACM.I, le PA 11/PACM.I, le PA 11/MACM.I/MACM.T, le PA 11/PACM.I/PACM.T, le 10.10/MACM.I, le 10.10/PACM.I, le PA 10.10/MACM.I/MACM.T, le 10.10/PACM.I/PACM.T, le 10.12/MACM. I, le 10.12/PACM. I, le PA 10.12/MACM.I/MACM.T, le 10.12/PA PACM.I/PACM.T, le 12.10/MACM.I, le 12.10/PA 20 PACM.I, le PA 12.10/MACM.I/MACM.T, le 12.10/PACM.I/PACM.T, le 12.12/MACM.I, le 12.12/PACM.I, le PA 12.12/MACM.I/MACM.T, le 12.12/PACM.I/PACM.T, le 12.14/MACM. I, le 12.14/PACM. I, le PA 12.14/MACM.I/MACM.T, le 12.14/PACM.I/PACM.T, le 10.14/MACM. I, le 10.14/PACM. I, le PA 10.14/MACM.I/MACM.T ou le 10.14/PACM.I/PACM.T. Le polyamide amorphe (ou lorsque 25 la composition comprend un mélange de polyamides amorphes, au moins l'un des polyamides amorphes, voire même chacun des polyamides amorphes) peut par exemple être PA Z/MACM.I ou PA Z/MACM.I/MACM.T dans lesquels Z représente 11, 12, 10.10 ou 10.12. Dans un mode de réalisation, le polyamide amorphe (ou lorsque la composition 30 comprend un mélange de polyamides amorphes, au moins l'un des polyamides amorphes, voire même chacun des polyamides amorphes) comprend au moins un motif répondant à la formule (diamine en Ca).(diacide en Cb) où la diamine en Ca est cycloaliphatique (notamment telle que définie ci-dessus) et le diacide en Cb est un diacide aliphatique (notamment tel que défini ci-dessus), le polyamide semi-cristallin (ou lorsque 35 la composition comprend un mélange de polyamides semi-cristallins, au moins l'un des polyamides semi-cristallins, voire même chacun des polyamides semi-cristallins) étant 3043681 10 choisi parmi l'un quelconque des polyamides définis ci-dessus. Par exemple, la diamine en Ca est PACM ou MACM et/ou le diacide en Cb est l'acide sébacique (b=10), l'acide dodécanedioïque (b=12), l'acide tetradécanedioïque (b=14) ou l'acide octadécanoïque (b=18). Ce polyamide amorphe peut être un homopolyamide ou un copolyamide. De 5 préférence, le polyamide amorphe (ou lorsque la composition comprend un mélange de polyamides amorphes, au moins l'un des polyamides amorphes, voire même chacun des polyamides amorphes) est le PA MACM.10, le PA PACM.10, le PA MACM.12, le PA PACM.12, le PA MACM.14, le PA PACM.14, le PA MACM.18, le PA PACM.18, le PA 11/MACM.10, le PA 11/PACM.10, le PA 11/MACM.12, le PA 11/PACM.12, le PA 10 11/MACM.14, le PA 11/PACM.14, le PA 11/MACM.18, le PA 11/PACM.18, le PA 12/MACM.10, le PA 12/PACM.10, le PA 12/MACM.12, le PA 12/PACM.12, le PA 12/MACM.14, le PA 12/PACM.14, le PA 12/MACM.18, le PA 12/PACM.18, le PA 10.10/MACM.10, le PA 10.10/PACM.10, le PA 10.10/MACM.12, le PA 10.10/PACM.12, le PA 10.10/MACM.14, le PA 10.10/PACM.14, le PA 10.10/MACM.18, le PA 15 10.10/PACM.18, le PA 10.12/MACM.10, le PA 10.12/PACM.10, le PA 10.12/MACM.12, le PA 10.12/PACM.12, le PA 10.12/MACM.14, le PA 10.12/PACM.14, le PA 10.12/MACM.18, le PA 10.12/PACM.18, le PA 12.10/MACM.10, le PA 12.10/PACM.10, le PA 12.10/MACM.12, le PA 12.10/PACM.12, le PA 12.10/MACM.14, le PA 12.10/PACM.14, le PA 12.10/MACM.18, le PA 12.10/PACM.18, le PA 12.12/MACM.10, le 20 PA 12.12/PACM.10, le PA 12.12/MACM.12, le PA 12.12/PACM.12, le PA 12.12/MACM.14, le PA 12.12/PACM.14, le PA 12.12/MACM.18, le PA 12.12/PACM.18, le PA 10.14/PACM.10, le PA 10.14/MACM.12, le PA 10.14/PACM.12, le PA 10.14/MACM.14, le PA 10.14/PACM.14, le PA 10.14/MACM.18, le PA 10.14/PACM.18, le PA 12.14/MACM.10, le PA 12.14/PACM.10, le PA 12.14/MACM.12, le PA 25 12.14/PACM.12, le PA 12.14/MACM.14, le PA 12.14/PACM.14, le PA 12.14/MACM.18, le PA 12.14/PACM.18, le PA PACM.10/MACM.10, le PA PACM.12/MACM.12, le PA PACM.14/MACM.14, le PA 11/PACM.10/MACM.10, le PA 11/PACM.12/MACM.12, le PA 11/PACM.14/MACM.14, le PA 12/PACM.10/MACM.10, le PA 12/PACM.12/MACM.12, ou le PA 12/PACM.14/MACM.14. Le polyamide amorphe (ou lorsque la composition 30 comprend un mélange de polyamides amorphes, au moins l'un des polyamides amorphes, voire même chacun des polyamides amorphes) peut par exemple être PA MACM.10, PA MACM.12, PA MACM.14, ou PA Z/MACM.10, PA Z/MACM.12, PA Z/MACM.14, dans lesquels Z représente 11, 12, 10.10 ou 10.12. Dans un mode de réalisation, le polyamide amorphe (ou lorsque la composition 35 comprend un mélange de polyamides amorphes, au moins l'un des polyamides amorphes, voire même chacun des polyamides amorphes) est un copolyamide, le 3043681 11 polyamide semi-cristallin (ou lorsque la composition comprend un mélange de polyamides semi-cristallins, au moins l'un des polyamides semi-cristallins, voire même chacun des polyamides semi-cristallins) étant choisi parmi l'un quelconque des polyamides définis ci-dessus. De préférence, le polyamide amorphe (ou lorsque la composition comprend un 5 mélange de polyamides amorphes, au moins l'un des polyamides amorphes, voire même chacun des polyamides amorphes) est le PA MACM.I/MACM.T, le PA PACM.I/PACM.T, le PA 12/MACM.I, le PA 12/PACM.I, le PA 12/MACM.I/MACM.T, le PA 12/PACM.I/PACM.T, le PA 11/MACM.I, le PA 11/PACM.I, le PA 11/MACM.I/MACM.T, le PA 11/PACM.I/PACM.T, le 10.10/MACM.I, le 10.10/PACM.I, le PA 10 10.10/MACM.I/MACM.T, le 10.10/PACM.I/PACM.T, le 10.12/MACM. I, le 10.12/PACM. I, le PA 10.12/MACM.I/MACM.T, le 10.12/PACM.I/PACM.T, le 12.10/MACM. I, le 12.10/PACM.1, le PA 12.10/MACM.I/MACM.T, le 12.10/PACM.I/PACM.T, le 12.12/MACM.l, le 12.12/PACM.I, le PA 12.12/MACM.I/MACM.T, le 12.12/PACM.I/PACM.T, le 12.14/MACM.I, le 12.14/PACM.I, le PA 15 12.14/MACM.I/MACM.T, le 12.14/PACM.I/PACM.T, le 10.14/MACM.I, le 10.14/PACM.I, le PA 10.14/MACM.I/MACM.T, le 10.14/PACM.I/PACM.T, le PA 11/MACM.10, le PA 11/PACM.10, le PA 11/MACM.12, le PA 11/PACM.12, le PA 11/MACM.14, le PA 11/PACM.14, le PA 11/MACM.18, le PA 11/PACM.18, le PA 12/MACM.10, le PA 12/PACM.10, le PA 12/MACM.12, le PA 12/PACM.12, le PA 12/MACM.14, le PA 20 12/PACM.14, le PA 12/MACM.18, le PA 12/PACM.18, le PA 10.10/MACM.10, le PA 10.10/PACM.10, le PA 10.10/MACM.12, le PA 10.10/PACM.12, le PA 10.10/MACM.14, le PA 10.10/PACM.14, le PA 10.10/MACM.18, le PA 10.10/PACM.18, le PA 10.12/MACM.10, le PA 10.12/PACM.10, le PA 10.12/MACM.12, le PA 10.12/PACM.12, le PA 10.12/MACM.14, le PA 10.12/PACM.14, le PA 10.12/MACM.18, le PA 25 10.12/PACM.18, le PA 12.10/MACM.10, le PA 12.10/PACM.10, le PA 12.10/MACM.12, le PA 12.10/PACM.12, le PA 12.10/MACM.14, le PA 12.10/PACM.14, le PA 12.10/MACM.18, le PA 12.10/PACM.18, le PA 12.12/MACM.10, le PA 12.12/PACM.10, le PA 12.12/MACM.12, le PA 12.12/PACM.12, le PA 12.12/MACM.14, le PA 12.12/PACM.14, le PA 12.12/MACM.18, le PA 12.12/PACM.18, le PA 10.14/PACM.10, le 30 PA 10.14/MACM.12, le PA 10.14/PACM.12, le PA 10.14/MACM.14, le PA 10.14/PACM.14, le PA 10.14/MACM.18, le PA 10.14/PACM.18, le PA 12.14/MACM.10, le PA 12.14/PACM.10, le PA 12.14/MACM.12, le PA 12.14/PACM.12, le PA 12.14/MACM.14, le PA 12.14/PACM.14, le PA 12.14/MACM.18, le PA 12.14/PACM.18, le PA PACM.10/MACM.10, le PA PACM.12/MACM.12, le PA PACM.14/MACM.14, le PA 35 11/PACM.10/MACM.10, le PA 11/PACM.12/MACM.12, le PA 11/PACM.14/MACM.14, le PA 12/PACM.10/MACM.10, le PA 12/PACM.12/MACM.12 ou le PA 3043681 12 12/PACM.14/MACM.14. Le polyamide amorphe (ou lorsque la composition comprend un mélange de polyamides amorphes, au moins l'un des polyamides amorphes, voire même chacun des polyamides amorphes) peut par exemple être PA Z/MACM.10, PA Z/MACM.12, PA Z/MACM.14, PA Z/MACM.I ou PA Z/MACM.I/MACM.T dans lesquels Z 5 représente 11, 12, 10.10 ou 10.12, ou un copolyamide tel que décrit dans la demande de brevet WO 2009/153534. Dans un mode de réalisation, le polyamide amorphe (ou lorsque la composition comprend un mélange de polyamides amorphes, au moins l'un des polyamides amorphes, voire même chacun des polyamides amorphes) est un copolyamide 10 comprenant : au moins un motif obtenu à partir d'un lactame ou d'un aminoacide, et au moins un motif répondant à la formule (diamine en Ca).(diacide en Cb), dans laquelle diamine en Ca et diacide en Cb sont tels que définis ci-dessus, le polyamide semi-cristallin (ou lorsque la composition comprend un mélange de 15 polyamides semi-cristallins, au moins l'un des polyamides semi-cristallins, voire même chacun des polyamides semi-cristallins) étant choisi parmi l'un quelconque des polyamides définis ci-dessus. Par exemple, le lactame est le laurolactame ou l'aminoacide est l'acide 11-aminoundécanoïque et/ou la diamine en Ca est choisie parmi la décanediamine (a=10), la dodécanediamine (a=12), PACM et MACM et/ou le diacide en 20 Cb est choisi parmi l'acide sébacique (b=10), l'acide dodécanedioïque (b=12), l'acide tetradécanedioïque (b=14), l'acide octadécanoïque (b=18), l'acide téréphtalique et l'acide isophtalique. De préférence, le polyamide amorphe (ou lorsque la composition comprend un mélange de polyamides amorphes, au moins l'un des polyamides amorphes, voire même chacun des polyamides amorphes) est le PA 12/MACM.I, le PA 12/PACM.I, le PA 25 12/MACM.I/MACM.T, le PA 12/PACM.I/PACM.T, le PA 11/MACM.I, le PA 11/PACM.I, le PA 11/MACM.I/MACM.T, le PA 11/PACM.I/PACM.T, le PA 11/MACM.10, le PA 11/PACM.10, le PA 11/MACM.12, le PA 11/PACM.12, le PA 11/MACM.14, le PA 11/PACM.14, le PA 11/MACM.18, le PA 11/PACM.18, le PA 12/MACM.10, le PA 12/PACM.10, le PA 12/MACM.12, le PA 12/PACM.12, le PA 12/MACM.14, le PA 30 12/PACM.14, le PA 12/MACM.18, le PA 12/PACM.18, le PA 11/PACM.10/MACM.10, le PA 11/PACM.12/MACM.12, le PA 11/PACM.14/MACM.14, le PA 12/PACM.10/MACM.10, le PA 12/PACM.12/MACM.12, ou le PA 12/PACM.14/MACM.14. Le polyamide amorphe (ou lorsque la composition comprend un mélange de polyamides amorphes, au moins l'un des polyamides amorphes, voire même chacun des polyamides amorphes) peut par 35 exemple être PA Z/MACM.10, PA Z/MACM.12, PA Z/MACM.14, PA Z/MACM.I ou PA Z/MACM.I/MACM.T, dans lesquels Z représente 11, 12, 10.10 ou 10.12. 3043681 13 Dans un mode de réalisation, le polyamide amorphe (ou lorsque la composition comprend un mélange de polyamides amorphes, au moins l'un des polyamides amorphes, voire même chacun des polyamides amorphes) est un copolyamide comprenant : 5 au moins un motif obtenu à partir d'un lactame ou d'un aminoacide, et au moins un motif répondant à la formule (diamine en Ca).(diacide en Cb), où la diamine en Ca est cycloaliphatique (notamment telle que définie ci-dessus) et le diacide en Cb est un diacide aromatique (notamment tel que défini ci-dessus), le polyamide semi-cristallin (ou lorsque la composition comprend un mélange de 10 polyamides semi-cristallins, au moins l'un des polyamides semi-cristallins, voire même chacun des polyamides semi-cristallins) étant choisi parmi l'un quelconque des polyamides définis ci-dessus. Par exemple, le lactame est le laurolactame ou l'aminoacide est l'acide 11-aminoundécanoïque et/ou la diamine en Ca est choisie parmi PACM et MACM et/ou le diacide en Cb est choisi parmi l'acide téréphtalique et l'acide isophtalique. 15 De préférence, le polyamide amorphe (ou lorsque la composition comprend un mélange de polyamides amorphes, au moins l'un des polyamides amorphes, voire même chacun des polyamides amorphes) est le PA 12/MACM.I, le PA 12/PACM.I, le PA 12/MACM.I/MACM.T, le PA 12/PACM.I/PACM.T, le PA 11/MACM.I, le PA 11/PACM.I, le PA 11/MACM.I/MACM.T, ou le PA 11/PACM.I/PACM.T. Le polyamide amorphe (ou 20 lorsque la composition comprend un mélange de polyamides amorphes, au moins l'un des polyamides amorphes, voire même chacun des polyamides amorphes) peut par exemple être PA Z/MACM.I ou PA Z/MACM.I/MACM.T dans lesquels Z représente 11, 12, 10.10 ou 10.12. Dans un mode de réalisation, le polyamide amorphe (ou lorsque la composition 25 comprend un mélange de polyamides amorphes, au moins l'un des polyamides amorphes, voire même chacun des polyamides amorphes) est un copolyamide comprenant : au moins un motif obtenu à partir d'un lactame, et au moins un motif répondant à la formule (diamine en Ca).(diacide en Cb), où la 30 diamine en Ca est cycloaliphatique (notamment telle que définie ci-dessus) et le diacide en Cb est un diacide aromatique (notamment tel que défini ci-dessus), et est un polyamide PA A/Ca.Cb dans laquelle A est un lactame. Par exemple, le lactame est le laurolactame et/ou la diamine en Ca est choisie parmi PACM et MACM et/ou le diacide en Cb est choisi parmi l'acide téréphtalique et l'acide isophtalique. 35 Dans un mode de réalisation, le polyamide amorphe (ou lorsque la composition comprend un mélange de polyamides amorphes, au moins l'un des polyamides 3043681 14 amorphes, voire même chacun des polyamides amorphes) est un copolyamide comprenant : au moins un motif obtenu à partir d'un aminoacide, et au moins un motif répondant à la formule (diamine en Ca).(diacide en Cb), où la 5 diamine en Ca est cycloaliphatique (notamment telle que définie ci-dessus) et le diacide en Cb est un diacide aromatique (notamment tel que défini ci-dessus), et et est un polyamide PA A/Ca.Cb dans laquelle A est un aminoacide. Par exemple, l'aminoacide est l'acide 11-aminoundécanoïque et/ou la diamine en Ca est choisie parmi PACM et MACM et/ou le diacide en Cb est choisi parmi l'acide téréphtalique et l'acide 10 isophtalique. Dans un mode de réalisation, le polyamide amorphe (ou lorsque la composition comprend un mélange de polyamides amorphes, au moins l'un des polyamides amorphes, voire même chacun des polyamides amorphes) est un copolyamide comprenant : 15 au moins un motif répondant à la formule (diamine en Ca').(diacide en Cb'), où la diamine en Ca' est choisie parmi l'une des diamines en Ca définies ci-dessus et le diacide en Cb' est choisi parmi l'un des diacides en Cb définis ci-dessus et au moins un motif répondant à la formule (diamine en Ca).(diacide en Cb), où la diamine en Ca est cycloaliphatique (notamment telle que définie ci-dessus) et le 20 diacide en Cb est un diacide aromatique (notamment tel que défini ci-dessus), sous réserve que (diamine en Ca).(diacide en Cb) soit différent de (diamine en Ca').(diacide en Cb'), et est un polyamide PA Ca'.Cb'/Ca.Cb. Par exemple, la diamine en Ca' est choisie parmi la décanediamine (a=10), la dodécanediamine (a=12), PACM et MACM et/ou le diacide 25 en Cb' est choisi parmi l'acide sébacique (b=10), l'acide dodécanedioïque (b=12), l'acide tetradécanedioïque (b=14), l'acide octadécanoïque (b=18), l'acide téréphtalique et l'acide isophtalique et/ou la diamine en Ca est choisie parmi PACM et MACM et/ou le diacide en Cb est choisi parmi l'acide téréphtalique et l'acide isophtalique. Dans un mode de réalisation, le polyamide amorphe (ou lorsque la composition 30 comprend un mélange de polyamides amorphes, au moins l'un des polyamides amorphes, voire même chacun des polyamides amorphes) est un copolyamide comprenant : au moins un motif obtenu à partir d'un lactame ou d'un aminoacide, et au moins un motif répondant à la formule (diamine en Ca).(diacide en Cb), où la 35 diamine en Ca est cycloaliphatique (notamment telle que définie ci-dessus) et le diacide en Cb est un diacide aliphatique (notamment tel que défini ci-dessus), 3043681 15 le polyamide semi-cristallin (ou lorsque la composition comprend un mélange de polyamides semi-cristallins, au moins l'un des polyamides semi-cristallins, voire même chacun des polyamides semi-cristallins) étant choisi parmi l'un quelconque des polyamides définis ci-dessus. Par exemple, le lactame est le laurolactame ou l'aminoacide 5 est l'acide 11-aminoundécanoïque et/ou la diamine en Ca est choisie parmi PACM et MACM et/ou le diacide en Cb est choisi parmi l'acide sébacique (b=10), l'acide dodécanedioïque (b=12), l'acide tetradécanedioïque (b=14) et l'acide octadécanoïque (b=18). De préférence, le polyamide amorphe (ou lorsque la composition comprend un mélange de polyamides amorphes, au moins l'un des polyamides amorphes, voire même 10 chacun des polyamides amorphes) est le PA 11/MACM.10, le PA 11/PACM.10, le PA 11/MACM.12, le PA 11/PACM.12, le PA 11/MACM.14, le PA 11/PACM.14, le PA 11/MACM.18, le PA 11/PACM.18, le PA 12/MACM.10, le PA 12/PACM.10, le PA 12/MACM.12, le PA 12/PACM.12, le PA 12/MACM.14, le PA 12/PACM.14, le PA 12/MACM.18, le PA 12/PACM.18, le PA 11/PACM.10/MACM.10, le PA 15 11/PACM.12/MACM.12, le PA 11/PACM.14/MACM.14, le PA 12/PACM.10/MACM.10, le PA 12/PACM.12/MACM.12 ou le PA 12/PACM.14/MACM.14. Le polyamide amorphe (ou lorsque la composition comprend un mélange de polyamides amorphes, au moins l'un des polyamides amorphes, voire même chacun des polyamides amorphes) peut par exemple être PA Z/MACM.10, PA Z/MACM.12, PA Z/MACM.14, dans lesquels Z 20 représente 11, 12, 10.10 ou 10.12. Dans un mode de réalisation, le polyamide amorphe (ou lorsque la composition comprend un mélange de polyamides amorphes, au moins l'un des polyamides amorphes, voire même chacun des polyamides amorphes) est un copolyamide comprenant : 25 au moins un motif répondant à la formule (diamine en Ca).(diacide en Cb) où la diamine en Ca est aliphatique (notamment telle que définie ci-dessus) et le diacide en Cb est un diacide aliphatique (notamment tel que défini ci-dessus), et au moins un motif répondant à la formule (diamine en Ca').(diacide en Cb'), où la diamine en Ca' est choisie parmi l'une des diamines en Ca définies ci-dessus et le 30 diacide en Cb' est choisi parmi l'un des diacides en Cb définis ci-dessus, sous réserve que (diamine en Ca).(diacide en Cb) soit différent de (diamine en Ca').(diacide en Cb'), le polyamide semi-cristallin (ou lorsque la composition comprend un mélange de polyamides semi-cristallins, au moins l'un des polyamides semi-cristallins, voire même chacun des polyamides semi-cristallins) étant choisi parmi l'un quelconque 35 des polyamides définis ci-dessus. Par exemple, la diamine en Ca est choisie parmi la décanediamine (a=10) et la dodécanediamine (a=12) et/ou le diacide en Cb est choisi 3043681 16 parmi l'acide sébacique (b=10), l'acide dodécanedioïque (b=12), l'acide tetradécanedioïque (b=14) et l'acide octadécanoïque (b=18), et/ou la diamine en Ca' est choisie parmi la décanediamine (a=10) et la dodécanediamine (a=12), PACM et MACM et/ou le diacide en Cb' est choisi parmi l'acide sébacique (b=10), l'acide dodécanedioïque 5 (b=12), l'acide tetradécanedioïque (b=14), l'acide octadécanoïque (b=18), l'acide téréphtalique et l'acide isophtalique. De préférence, le polyamide amorphe (ou lorsque la composition comprend un mélange de polyamides amorphes, au moins l'un des polyamides amorphes, voire même chacun des polyamides amorphes) est le 10.10/MACM. I, le 10.10/PACM. I, le PA 10.10/MACM.I/MACM.T, le 10 10.10/PACM.I/PACM.T, le 10.12/MACM.1, le 10.12/PACM.I, le PA 10.12/MACM.I/MACM.T, le 10.12/PACM.I/PACM.T, le 12.10/MACM.I, le 12.10/PACM.I, le PA 12.10/MACM.I/MACM.T, le 12.10/PACM.I/PACM.T, le 12.12/MACM. I, le 12.12/PACM. I, le PA 12.12/MACM.I/MACM.T, le 12.12/PACM.I/PACM.T, le 12.14/MACM. I, le 12.14/PACM. I, le PA 12.14/MACM.I/MACM.T, le 15 12.14/PACM.I/PACM.T, le 10.14/MACM.1, le 10.14/PACM.I, le PA 10.14/MACM.I/MACM.T, le 10.14/PACM.I/PACM.T, le PA 10.10/MACM.10, le PA 10.10/PACM.10, le PA 10.10/MACM.12, le PA 10.10/PACM.12, le PA 10.10/MACM.14, le PA 10.10/PACM.14, le PA 10.10/MACM.18, le PA 10.10/PACM.18, le PA 10.12/MACM.10, le PA 10.12/PACM.10, le PA 10.12/MACM.12, le PA 10.12/PACM.12, le 20 PA 10.12/MACM.14, le PA 10.12/PACM.14, le PA 10.12/MACM.18, le PA 10.12/PACM.18, le PA 12.10/MACM.10, le PA 12.10/PACM.10, le PA 12.10/MACM.12, le PA 12.10/PACM.12, le PA 12.10/MACM.14, le PA 12.10/PACM.14, le PA 12.10/MACM.18, le PA 12.10/PACM.18, le PA 12.12/MACM.10, le PA 12.12/PACM.10, le PA 12.12/MACM.12, le PA 12.12/PACM.12, le PA 12.12/MACM.14, le PA 25 12.12/PACM.14, le PA 12.12/MACM.18, le PA 12.12/PACM.18, le PA 10.14/PACM.10, le PA 10.14/MACM.12, le PA 10.14/PACM.12, le PA 10.14/MACM.14, le PA 10.14/PACM.14, le PA 10.14/MACM.18, le PA 10.14/PACM.18, le PA 12.14/MACM.10, le PA 12.14/PACM.10, le PA 12.14/MACM.12, le PA 12.14/PACM.12, le PA 12.14/MACM.14, le PA 12.14/PACM.14, le PA 12.14/MACM.18 ou le PA 12.14/PACM.18. 30 Dans un mode de réalisation, le polyamide amorphe (ou lorsque la composition comprend un mélange de polyamides amorphes, au moins l'un des polyamides amorphes, voire même chacun des polyamides amorphes) est un copolyamide comprenant : au moins un motif répondant à la formule (diamine en Ca).(diacide en Cb) où la 35 diamine en Ca est aliphatique (notamment telle que définie ci-dessus) et le diacide en Cb est un diacide aliphatique (notamment tel que défini ci-dessus), et 3043681 17 au moins un motif répondant à la formule (diamine en Ca').(diacide en Cb'), où la diamine en Ca' est choisie parmi l'une des diamines en Ca cycloaliphatiques définies ci-dessus et le diacide en Cb' est choisi parmi l'un des diacides en Cb aromatiques définis ci-dessus, 5 le polyamide semi-cristallin (ou lorsque la composition comprend un mélange de polyamides semi-cristallins, au moins l'un des polyamides semi-cristallins, voire même chacun des polyamides semi-cristallins) étant choisi parmi l'un quelconque des polyamides définis ci-dessus. Par exemple, la diamine en Ca est choisie parmi la décanediamine (a=10) et la dodécanediamine (a=12) et/ou le diacide en Cb est choisi 10 parmi l'acide sébacique (b=10), l'acide dodécanedioïque (b=12), l'acide tetradécanedioïque (b=14) et l'acide octadécanoïque (b=18), et/ou la diamine en Ca' est choisie parmi la PACM et MACM et/ou le diacide en Cb' est choisi parmi l'acide téréphtalique et l'acide isophtalique. De préférence, le polyamide amorphe (ou lorsque la composition comprend un mélange de polyamides amorphes, au moins l'un des 15 polyamides amorphes, voire même chacun des polyamides amorphes) est le 10.10/MACM.1, le 10.10/PACM.1, le PA 10.10/MACM.1/MACM.T, le 10.10/PACM.1/PACM.T, le 10.12/MACM.1, le 10.12/PACM.1, le PA 10.12/MACM.1/MACM.T, le 10.12/PACM.1/PACM.T, le 12.10/MACM.1, le 12.10/PACM.1, le PA 12.10/MACM.1/MACM.T, le 12.10/PACM.1/PACM.T, le 12.12/MACM.1, le 20 12.12/PACM.1, le PA 12.12/MACM.1/MACM.T, le 12.12/PACM.1/PACM.T, le 12.14/MACM.1, le 12.14/PACM.1, le PA 12.14/MACM.1/MACM.T, le 12.14/PACM.1/PACM.T, le 10.14/MACM.1, le 10.14/PACM.1, le PA 10.14/MACM.1/MACM.T ou le 10.14/PACM.1/PACM.T. Dans un mode de réalisation, le polyamide amorphe (ou lorsque la composition 25 comprend un mélange de polyamides amorphes, au moins l'un des polyamides amorphes, voire même chacun des polyamides amorphes) est un copolyamide comprenant : au moins un motif répondant à la formule (diamine en Ca).(diacide en Cb) où la diamine en Ca est aliphatique (notamment telle que définie ci-dessus) et le diacide en 30 Cb est un diacide aliphatique (notamment tel que défini ci-dessus), et au moins un motif répondant à la formule (diamine en Ca').(diacide en Cb'), où la diamine en Ca' est choisie parmi l'une des diamines en Ca cycloaliphatiques définies ci-dessus et le diacide en Cb' est choisi parmi l'un des diacides en Cb aliphatiques définis ci-dessus, 35 sous réserve que (diamine en Ca).(diacide en Cb) soit différent de (diamine en Ca').(diacide en Cb'), le polyamide semi-cristallin (ou lorsque la composition comprend 3043681 18 un mélange de polyamides semi-cristallins, au moins l'un des polyamides semi-cristallins, voire même chacun des polyamides semi-cristallins) étant choisi parmi l'un quelconque des polyamides définis ci-dessus. Par exemple, la diamine en Ca est choisie parmi la décanediamine (a=10) et la dodécanediamine (a=12) et/ou le diacide en Cb est choisi 5 parmi l'acide sébacique (b=10), l'acide dodécanedioïque (b=12), l'acide tetradécanedioïque (b=14) et l'acide octadécanoïque (b=18), et/ou la diamine en Ca' est choisie parmi la PACM et MACM et/ou le diacide en Cb' est choisi parmi l'acide sébacique (b=10), l'acide dodécanedioïque, l'acide tetradécanedioïque (b=14) et l'acide octadécanoïque (b=18). De préférence, le polyamide amorphe (ou lorsque la composition 10 comprend un mélange de polyamides amorphes, au moins l'un des polyamides amorphes, voire même chacun des polyamides amorphes) est PA 10.10/MACM.10, le PA 10.10/PACM.10, le PA 10.10/MACM.12, le PA 10.10/PACM.12, le PA 10.10/MACM.14, le PA 10.10/PACM.14, le PA 10.10/MACM.18, le PA 10.10/PACM.18, le PA 10.12/MACM.10, le PA 10.12/PACM.10, le PA 10.12/MACM.12, le PA 15 10.12/PACM.12, le PA 10.12/MACM.14, le PA 10.12/PACM.14, le PA 10.12/MACM.18, le PA 10.12/PACM.18, le PA 12.10/MACM.10, le PA 12.10/PACM.10, le PA 12.10/MACM.12, le PA 12.10/PACM.12, le PA 12.10/MACM.14, le PA 12.10/PACM.14, le PA 12.10/MACM.18, le PA 12.10/PACM.18, le PA 12.12/MACM.10, le PA 12.12/PACM.10, le PA 12.12/MACM.12, le PA 12.12/PACM.12, le PA 12.12/MACM.14, le 20 PA 12.12/PACM.14, le PA 12.12/MACM.18, le PA 12.12/PACM.18, le PA 10.14/PACM.10, le PA 10.14/MACM.12, le PA 10.14/PACM.12, le PA 10.14/MACM.14, le PA 10.14/PACM.14, le PA 10.14/MACM.18, le PA 10.14/PACM.18, le PA 12.14/MACM.10, le PA 12.14/PACM.10, le PA 12.14/MACM.12, le PA 12.14/PACM.12, le PA 12.14/MACM.14, le PA 12.14/PACM.14, le PA 12.14/MACM.18 ou le PA 25 12.14/PACM.18. Les polyamides de la gamme Rilsan® CLEAR de la société Arkema peuvent notamment être utilisés. Dans la composition selon l'invention, le nombre moyen d'atomes de carbone (C) 30 par rapport à l'atome d'azote (N) du polyamide semi-cristallin (ou, lorsque la composition comprend un mélange de polyamides semi-cristallins, d'au moins un des polyamides semi-cristallins, voire même de chacun des polyamides semi-cristallins) peut être supérieur ou égal à 9, de préférence supérieur ou égal à 10, de manière particulièrement préférée supérieur ou égal à 11, le polyamide amorphe (ou lorsque la composition 35 comprend un mélange de polyamides amorphes, au moins l'un des polyamides amorphes, voire même chacun des polyamides amorphes) étant choisi parmi l'un 3043681 19 quelconque des polyamides définis ci-dessus, et en particulier choisi parmi les polyamides amorphes des modes de réalisations décrits ci-dessus. Le polyamide semicristallin peut notamment être du PA 11, du PA 10.10, du PA 10.12, du PA 12.12, du PA 10.14 ou du PA 12.14, ou, lorsque la composition comprend un mélange de polyamides 5 semi-cristallins, au moins un des polyamides semi-cristallins peut notamment être du PA 11, du PA 10.10, du PA 10.12, du PA 12.12, du PA 10.14 ou du PA 12.14, voire même chacun des polyamides semi-cristallins peut indépendamment être choisi parmi du PA 11, du PA 10.10, du PA 10.12, du PA 12.12, du PA 10.14 ou du PA 12.14. De préférence, le polyamide semi-cristallin est du PA 11, ou, lorsque la composition comprend un mélange 10 de polyamides semi-cristallins, au moins un des polyamides semi-cristallins est du PA 11. De préférence, le polyamide semi-cristallin de la composition, ou lorsque la composition comprend un mélange de polyamides semi-cristallins, au moins l'un des polyamides semi-cristallins, voire même chacun des polyamides semi-cristallins, est un polyamide semi-cristallin dont le nombre moyen d'atomes de carbone (C) par rapport à 15 l'atome d'azote (N) est égal à 11, notamment du PA 11 ou du PA 10.12, typiquement du PA 11 Dans la composition selon l'invention, lorsque le polyamide amorphe est le PA MACM.12 (B.12), le polyamide semi-cristallin n'est pas un PA 12. Lorsque la composition comprend un mélange de polyamides amorphes dont l'un d'eux est le PA MACM.12 20 (B.12), le polyamide semi-cristallin peut être du PA 12 (ou le mélange de polyamide semi- cristallins peut comprendre un PA 12). Dans un mode de réalisation, lorsque la composition comprend un mélange de polyamides amorphes dont l'un d'eux est le PA MACM.12 (B.12), le polyamide semi-cristallin n'est pas un PA 12 ou le mélange de polyamides semi-cristallins est exempt de PA 12. 25 De préférence, dans la composition selon l'invention, lorsque le polyamide amorphe est un homopolyamide ou lorsque le mélange de polyamides amorphes comprend un homopolyamide, le polyamide semi-cristallin n'est pas un PA 12 ou le mélange de polyamides semi-cristallins est exempt de PA 12. De manière particulièrement préférée, dans la composition selon l'invention, le 30 polyamide semi-cristallin n'est pas un PA 12 ou le mélange de polyamides semi-cristallins est exempt de PA 12 (quel que soit le polyamide amorphe ou le mélange de polyamides amorphes). Dans un mode de réalisation, la composition selon l'invention est exempte de PA 12. 35 3043681 20 Afin d'assurer de bonnes propriétés (flexibilité, tenue à l'éclatement, tenue à la déchirure, rhéologie, morphologie d'alliage, compatibilisation, homogénéité, constance, adhésion) et, en particulier, de bonnes propriétés de résistance aux chocs et aux chocs après vieillissement (notamment vieillissement oxydatif à haute température), il est 5 possible d'ajouter à la composition un modifiant choc de nature élastomère et préférentiellement polaire. Ainsi, la composition peut comprendre jusqu'à 20% en poids, par rapport au poids total de la composition, d'un modifiant choc constitué par un polymère non rigide présentant un module de flexion inférieur à 100 MPa mesuré selon la norme ISO 178 de 10 2010. Ce polymère non rigide est, de préférence, le plus souple possible et présente une température de transition vitreuse Tg la plus basse possible, c'est-à-dire inférieure à 0°C. Ce modifiant choc est au besoin fonctionnalisé chimiquement de façon à pouvoir réagir avec le polyamide amorphe et/ou le polyamide semi-cristallin et à former un alliage 15 compatible avec eux. Le modifiant choc est, de préférence, constitué d'une ou plusieurs polyoléfines, une partie ou la totalité de celles-ci portant une fonction choisie parmi les fonctions acide carboxylique, anhydride carboxylique, époxyde et toute autre fonction susceptible de réagir chimiquement avec les polyamides, typiquement avec ses bouts de chaîne amine 20 (cas de l'acide carboxylique, l'anhydride carboxylique) ou ses bouts de chaînes acides (cas de l'époxyde, en particulier du méthacrylate de glycidyle). Par exemple, la polyoléfine est choisie parmi : un copolymère d'éthylène et de propylène à caractère élastomère (EPR), un copolymère ethylène-octène, un copolymère éthylène-propylène-diène à caractère élastomère (EPDM) et un copolymère éthylène/(méth)acrylate d'alkyle, par 25 exemple l'EPR greffé anhydride tel l'Exxelor VA1803 d'Exxon, ou le copolymère de polyéthylène, d'acrylate d'éthyle et d'anhydride maléique (coPE/EA/MAH) tel que le Lotader 4700 de la société Arkema. La composition peut contenir des fibres, en particulier des fibres aramides, des 30 fibres de verre, des fibres de carbone, avantageusement des fibres de verre, et généralement jusqu'à un taux de 50% en poids, par rapport au poids total de la composition. La composition selon l'invention peut également comprendre des additifs habituels des polyamides, tels que : des colorants, des stabilisants à la lumière (UV) et/ou à la 35 chaleur, des plastifiants, des agents tensio-actifs, des pigments, des azurants optiques, 3043681 21 des anti-oxydants, les cires naturelles, des agents de démoulage, des charges ou leurs mélanges. Les charges envisagées incluent les charges minérales classiques, telles que celles choisies dans le groupe, donné à titre non- limitatif, comprenant le talc, le kaolin, la 5 magnésie, les scories, la silice, le noir de carbone, les nanotubes de carbone, le graphite expansé ou non, l'oxyde de titane. Les stabilisants usuels utilisés avec des polymères sont des phénols, des phosphites, des absorbeurs UV, des stabilisants du type HALS (Hindered Amine Light Stabiliser), des iodures métalliques. On peut citer l'Irganox 1010, 245, 1098, l'Irgafos 168, 10 126, le Tinuvin 312, 770, l'lodide P201 de la société Ciba, le Nylostab S-EED de la société Clariant. De préférence, les additifs de la composition selon la présente invention peuvent être présents en une quantité inférieure ou égale à 10%, et de préférence inférieure à 5% en poids par rapport au poids de la composition. 15 Dans un mode de réalisation, la composition est constituée d'un mélange de : 50 à 95% en poids, notamment 60 à 90% en poids, de préférence de 65 à 85% en poids d'un polyamide amorphe ou d'un mélange de polyamides amorphes, 5 à 50% en poids, notamment 10 à 40% en poids, de préférence de 15 à 35% en 20 poids d'un polyamide semi-cristallin dont le nombre moyen d'atomes de carbone (C) par rapport à l'atome d'azote (N) est supérieur ou égal à 8, ou d'un mélange de polyamides semi-cristallins dans lequel le nombre moyen d'atomes de carbone (C) par rapport à l'atome d'azote (N) de chacun des polyamides semi-cristallins est supérieur ou égal à 8, 25 sous réserve que lorsque le polyamide amorphe est le PA MACM.12 (B.12), le polyamide semi-cristallin ne soit pas un PA 12, 0 à 10% en poids, notamment 0 à 5% en poids d'un modifiant choc, notamment tels que définis ci-dessus, 0 à 10% en poids, notamment 0 à 5% en poids d'additifs, notamment tels que définis 30 ci-dessus, et 0 à 50% en poids, notamment de 0 à 30% en poids de fibres, notamment telles que définies ci-dessus. De préférence, le taux d'absorption d'eau à 23°C dais une atmosphère dont 35 l'humidité relative est de 50% mesuré selon la norme ISO 62 révisée en 2011 de la composition selon l'invention est au moins 10% plus faible, notamment 15% plus faible, 3043681 22 voire 20% plus faible, que le taux d'absorption d'eau théorique obtenu par calcul en additionnant les taux d'absorption d'eau mesurés pour chacun des ingrédients de la composition au prorata massique de chacun des ingrédients de la composition. De préférence, le taux d'absorption d'eau à 23°C dais une atmosphère dont 5 l'humidité relative est de 50% mesuré selon la norme ISO 62 révisée en 2011 de la composition selon l'invention est au moins 20% plus faible, notamment 25% plus faible, voire 30% plus faible, que celui du polyamide amorphe ou du mélange de polyamides amorphes qu'elle contient. 10 Selon un deuxième objet, l'invention concerne un procédé de préparation de la composition telle que définie ci-dessus. Selon ce procédé, la composition peut être préparée par toute méthode qui rend possible l'obtention d'un mélange homogène contenant la composition selon l'invention, et éventuellement d'autres additifs, tel que l'extrusion à l'état fondu, le compactage, ou encore le malaxeur à rouleau. 15 Plus particulièrement, la composition selon l'invention peut être préparée par mélange à l'état fondu de tous les ingrédients dans un procédé dit en direct. La composition selon l'invention peut également être préparée par mélange à sec (« dry blend » en anglais). Avantageusement, la composition peut être obtenue sous forme de granulés, généralement par compoundage sur un outil connu de l'homme de l'art tel que : 20 extrudeuse bi vis, comalaxeur, mélangeur interne. La composition selon l'invention obtenue par le procédé de préparation décrit ci- dessus peut être ensuite transformée pour une utilisation ou une transformation ultérieure connue par l'homme de l'art, notamment par injection, calandrage, extrusion, de 25 préférence par injection. La transformation peut être effectuée directement à partir du mélange à l'état fondu ou à partir du mélange à sec. La composition selon l'invention est utile pour la préparation d'un article, typiquement par injection, extrusion, coextrusion, multi-injection, de préférence par injection. Le procédé de préparation de la composition selon l'invention peut aussi utiliser 30 une extrudeuse bi-vis alimentant, sans granulation intermédiaire, une presse à injecter ou une extrudeuse selon un dispositif de mise en oeuvre connu par l'homme de l'art. Selon un troisième objet, l'invention concerne un article façonné, tel que fibre, tissu, film, feuille, jonc, tube, pièce injectée, comprenant la composition telle que définie 35 ci-dessus. Ainsi, la composition selon la présente invention est avantageuse pour la fabrication d'articles, en particulier d'articles ou éléments d'articles de sport, devant 3043681 23 notamment présenter à la fois une bonne transparence, une bonne résistance au choc et une bonne endurance aux agressions mécaniques, chimiques, UV, thermiques. Parmi ces articles de sport, on peut citer des éléments de chaussures de sport, des ustensiles de sport tels que des patins à glace ou autres articles de sports d'hiver et d'alpinisme, des 5 fixations de skis, des raquettes, des battes de sport, des planches, des fers à cheval, des palmes, des balles de golf, des véhicules de loisirs, en particulier ceux destinés aux activités par temps froid. On peut également mentionner, d'une manière générale, les articles de loisirs, de bricolage, les outils et équipements de voirie soumis aux agressions climatiques et mécaniques, les articles de protection, tels que les visières des casques, 10 les lunettes, ainsi que les branches de lunettes. On peut citer aussi, à titre d'exemples non limitatifs, les éléments de voiture, tels que protège-phares, rétroviseurs, petites pièces de voitures tout terrain, les réservoirs, en particulier, de cyclomoteurs, motos, scooters, soumis aux agressions mécaniques et chimiques, la visserie, les articles cosmétiques soumis aux agressions mécaniques et chimiques, les bâtons de rouges à lèvres, les 15 manomètres, les éléments de protection esthétiques tels que les bouteilles de gaz. On peut également mentionner les objets ou pièces d'objets pour l'électronique nécessitant un respect des côtes, par exemple des pièces de téléphones portables, d'ordinateurs, de tablettes... 20 Selon un quatrième objet, l'invention concerne l'utilisation d'un polyamide semi- cristallin dont le nombre moyen d'atomes de carbone (C) par rapport à l'atome d'azote (N) est supérieur ou égal à 8, ou d'un mélange de polyamides semi-cristallins dans lequel le nombre moyen d'atomes de carbone (C) par rapport à l'atome d'azote (N) de chacun des polyamides semi-cristallins est supérieur ou égal à 8, dans une composition comprenant 25 un polyamide amorphe ou un mélange de polyamides amorphes pour améliorer la stabilité dimensionnelle de ladite composition, sous réserve que, lorsque le polyamide amorphe est le PA MACM.12, le polyamide semi-cristallin ne soit pas un PA 12. Dans cette utilisation, lorsque le polyamide amorphe est le PA MACM.12 (B.12), le polyamide semi-cristallin n'est pas un PA 12. Lorsque la composition comprend un 30 mélange de polyamides amorphes dont l'un d'eux est le PA MACM.12 (B.12), le polyamide semi-cristallin utilisé peut être du PA 12 (ou le mélange de polyamide semicristallins utilisé peut comprendre un PA 12). Dans un mode de réalisation, lorsque la composition comprend un mélange de polyamides amorphes dont l'un d'eux est le PA MACM.12 (B.12), le polyamide semi-cristallin utilisé n'est pas un PA 12 ou le mélange de 35 polyamides semi-cristallins utilisé est exempt de PA 12. 3043681 24 De préférence, dans cette utilisation, lorsque le polyamide amorphe est un homopolyamide ou lorsque le mélange de polyamides amorphes comprend un homopolyamide, le polyamide semi-cristallin utilisé n'est pas un PA 12 ou le mélange de polyamides semi-cristallins utilisé est exempt de PA 12. 5 De manière particulièrement préférée, dans cette utilisation, le polyamide semi- cristallin utilisé n'est pas un PA 12 ou le mélange de polyamides semi-cristallins utilisé est exempt de PA 12 (quel que soit le polyamide amorphe ou le mélange de polyamides amorphes). L'amélioration de la stabilité dimensionnelle est notamment observée pour une 10 composition à une température de -10°C à Tg - 20°C, où Tg est la température de transition vitreuse de la composition mesurée par DSC selon la norme ISO 11357-1 de 2009 et ISO 11357-2 de 2013 à une vitesse de chauffe de 20K/min, de préférence dans la gamme de température d'utilisation de la pièce, par exemple à température ambiante (23°C). 15 Cette amélioration de la stabilité dimensionnelle peut notamment être mise en évidence en comparant : le taux d'absorption en eau T -composition selon l'invention à une température donnée et à un taux d'humidité relative donné d'une composition comprenant un polyamide amorphe ou un mélange de polyamides amorphes et un polyamide semi-cristallin dont le 20 nombre moyen d'atomes de carbone (C) par rapport à l'atome d'azote (N) est supérieur ou égal à 8 ou un mélange de polyamides semi-cristallins dans lequel le nombre moyen d'atomes de carbone (C) par rapport à l'atome d'azote (N) de chacun des polyamides semi-cristallins est supérieur ou égal à 8, et le taux d'absorption en eau T -amorphe à la même température et au même taux 25 d'humidité du polyamide amorphe ou du mélange de polyamides amorphes présent dans ladite composition, et en observant T -composition selon l'invention REVENDICATIONS1.- Composition comprenant : 50 à 95% en poids d'un polyamide amorphe ou d'un mélange de polyamides amorphes, et 5 à 50% en poids d'un polyamide semi-cristallin dont le nombre moyen d'atomes de carbone (C) par rapport à l'atome d'azote (N) est supérieur ou égal à 8, ou d'un mélange de polyamides semi-cristallins dans lequel le nombre moyen d'atomes de carbone (C) par rapport à l'atome d'azote (N) de chacun des polyamides semi- cristallins est supérieur ou égal à 8, sous réserve que lorsque le polyamide amorphe est le PA MACM.12, le polyamide semicristallin ne soit pas un PA 12. 2.- Composition selon la revendication 1, comprenant : 60 à 90% en poids du polyamide amorphe ou du mélange de polyamides amorphes, et 10 à 40% en poids du polyamide semi-cristallin ou du mélange de polyamides semicristallins. 3.- Composition selon la revendication 1 ou 2, dans laquelle : le polyamide semi-cristallin ou au moins un polyamide semi-cristallin du mélange de polyamides semi-cristallins, et/ou le polymère amorphe ou au moins un polyamide amorphe du mélange de polyamides amorphe, comprend un motif obtenu à partir d'un lactame, notamment choisi parmi la pyrrolidinone, la piperidinone, le caprolactame, l'énantholactame, le caprylolactame, le pelargolactame, le décanolactame, l'undécanolactame, et le laurolactame. 4.- Composition selon l'une quelconque des revendications 1 à 3, dans laquelle : le polyamide semi-cristallin ou au moins un polyamide semi-cristallin du mélange de polyamides semi-cristallins, et/ou le polymère amorphe ou au moins un polyamide amorphe du mélange de polyamides amorphe, 3043681 32 comprend un motif obtenu à partir d'un aminoacide, notamment choisi parmi l'acide 9- aminononanoïque, l'acide 10-aminodécanoïque, l'acide 12-aminododécanoïque, l'acide 11- aminoundécanoïque et l'acide N-hepty1-11-aminoundécanoïque. 5 5.- Composition selon l'une quelconque des revendications 1 à 4, dans laquelle : le polyamide semi-cristallin ou au moins un polyamide semi-cristallin du mélange de polyamides semi-cristallins, et/ou le polymère amorphe ou au moins un polyamide amorphe du mélange de polyamides amorphe, 10 comprend un motif répondant à la formule (diamine en Ca).(diacide en Cb), avec a représentant le nombre d'atomes de carbones de la diamine et b représentant le nombre d'atomes de carbones du diacide, a et b étant chacun indépendamment compris entre 4 et 36, la diamine en Ca étant notamment aliphatique, cycloaliphatique ou alkylaromatique et/ou le diacide en Cb étant notamment aliphatique, cycloaliphatique ou aromatique. 15 6.- Composition selon la revendication 5, dans laquelle la diamine en Ca est : soit une diamine linéaire et aliphatique de formule : H2N-(CH2)a-NH2 dans laquelle a est un nombre entier compris entre 4 et 36, 20 soit une diamine cycloaliphatique de formule : NH2 dans laquelle : R1, R2, R3 et R4 représentent indépendamment un groupe choisi parmi un 25 atome d'hydrogène ou un alkyle de 1 à 6 atomes de carbone et X représente soit une liaison simple, soit un groupement divalent constitué: d'une chaîne aliphatique linéaire ou ramifiée comprenant de 1 à 10 atomes de carbone, éventuellement substituée par des groupements cycloaliphatiques ou aromatiques de 6 à 8 atomes de carbone, 30 d'un groupement cycloaliphatique de 6 à 12 atomes de carbone. 3043681 33 7.- Composition selon la revendication 5, dans laquelle la diamine en Ca est choisie parmi : une diamine en Ca linéaire et aliphatique choisie parmi la butanediamine (a=4), la pentanediamine (a=5), l'hexanediamine (a=6), l'heptanediamine (a=7), 5 l'octanediamine (a=8), la nonanediamine (a=9), la décanediamine (a=10), l'undécanediamine (a=11), la dodécanediamine (a=12), la tridécanediamine (a=13), la tétradécanediamine (a=14), l'hexadécanediamine (a=16), l'octadécanediamine (a=18), l'octadécanediamine (a=18), l'eicosanediamine (a=20), la docosanediamine (a=22) et les diamines obtenues à partir d'acides gras, 10 une diamine cycloaliphatique choisie parmi la bis(3,5-dialky1-4- aminocyclohexyl)méthane, la bis(3,5-dialkyl-4-aminocyclohexyl) éthane, la bis(3,5- dialky1-4-aminocyclohexyl)propane, la bis(3,5- dialkyl-4-aminocyclohexyl)butane, la bis-(3-méthyl-4-aminocyclohexyl)-méthane, la p-bis(aminocyclohexyl)méthane et la bis(aminocyclohexyl)propane, et 15 une diamine alkylaromatique choisie parmi la 1,3-xylylène diamine et la 1,4-xylylène diamine. 8.- Composition selon l'une quelconque des revendications 5 à 7, dans laquelle le diacide en Cb est choisi parmi : 20 un diacide aliphatique linéaire choisi parmi l'acide succinique (b=4), ), l'acide pentanedioïque (b=5), l'acide adipique (b=6), l'acide heptanedioïque (b=7), l'acide octanedioïque (b=8), l'acide azélaïque (b=9), l'acide sébacique (b=10), l'acide undécanedioïque (b=11), l'acide dodécanedioïque (b=12), l'acide brassylique (b=13), l'acide tetradécanedioïque (b=14), l'acide hexadécanedioïque (b=16), l'acide 25 octadécanoïque (b=18), l'acide octadécènedioïque (b=18), l'acide eicosanedioïque (b=20), l'acide docosanedioïque (b=22) et les dimères d'acides gras contenant 36 carbones, et un diacide aromatique choisi parmi l'acide téréphtalique, l'acide isophtalique, et le diacide naphtalénique. 30 9.- Composition selon l'une quelconque des revendications 1 à 8, dans laquelle le polyamide semi-cristallin, ou au moins un polyamide semi-cristallin du mélange de polyamides semi-cristallins, est un homopolyamide. 10.- Composition selon l'une quelconque des revendications 1 à 9, dans laquelle le nombre moyen d'atomes de carbone (C) par rapport à l'atome d'azote (N) du polyamide 3043681 34 semi-cristallin, ou au moins d'un polyamide semi-cristallin du mélange de polyamides semi-cristallins, est supérieur ou égal à 9, de préférence supérieur ou égal à 10, de manière particulièrement préféré supérieur ou égal à 11. 5 11.- Composition selon la revendication 10, dans laquelle le nombre moyen d'atomes de carbone (C) par rapport à l'atome d'azote (N) du polyamide semi-cristallin, ou d'au moins un polyamide semi-cristallin du mélange de polyamides semi-cristallins, est égal à 11. 10 12.- Composition selon la revendication 11, dans laquelle le polyamide semi- cristallin, ou au moins un polyamide semi-cristallin du mélange de polyamides semicristallins, est du PA11. 13.- Composition selon l'une quelconque des revendications précédentes, 15 présentant un taux d'absorption d'eau à 23°C dans leau mesuré selon la norme ISO 62 révisée en 2011 au moins 25% plus faible, notamment 30% plus faible, voire 35% plus faible, que celui du polyamide amorphe ou du mélange de polyamides amorphes qu'elle contient. 20 14.- Composition selon l'une quelconque des revendications précédentes, présentant un taux d'absorption d'eau à 23°C dans uie atmosphère dont l'humidité relative est de 50% mesuré selon la norme ISO 62 révisée en 2011 au moins 35% plus faible, notamment 40% plus faible que celui du polyamide amorphe ou du mélange de polyamides amorphes qu'elle contient. 25 15.- Composition selon l'une quelconque des revendications précédentes, présentant un taux d'absorption d'eau à 23°C dans leau mesuré selon la norme ISO 62 révisée en 2011 au moins 10% plus faible, notamment 15% plus faible, voire 20% plus faible, que le taux d'absorption d'eau théorique obtenu par calcul en additionnant les taux 30 d'absorption d'eau mesurés pour chacun des ingrédients de la composition au prorata massique de chacun des ingrédients de la composition. 16. Composition selon l'une quelconque des revendications précédentes, présentant un taux d'absorption d'eau à 23°C dans uie atmosphère dont l'humidité 35 relative est de 50% mesuré selon la norme ISO 62 révisée en 2011 au moins 20% plus faible, notamment 25% plus faible, que le taux d'absorption d'eau théorique obtenu par 3043681 35 calcul en additionnant les taux d'absorption d'eau mesurés pour chacun des ingrédients de la composition au prorata massique de chacun des ingrédients de la composition. 17. Procédé de préparation de la composition selon l'une quelconque des 5 revendications précédentes, comprenant le mélange à l'état fondu ou le mélange à sec de tous les ingrédients. 18. Article façonné, tel que fibre, tissu, film, feuille, jonc, tube, pièce injectée, comprenant la composition selon l'une quelconque des revendications 1 à 16. 10 19 - Article selon la revendication 18, caractérisé par le fait qu'il consiste en un article ou élément d'article de sport, tel qu'un élément de chaussure de sport, un ustensile de sport tel que patins à glace, fixations de skis, raquettes, battes de sport, planches, fers à cheval, palmes, balles de golf, en un article de loisirs, de bricolage, en un outil ou 15 équipement de voirie soumis aux agressions climatiques et mécaniques, en un article de protection, tel que visières de casques, lunettes, branches de lunettes, en un élément de voiture, tel que protège-phare, rétroviseur, petite pièce de voitures tout terrain, réservoirs, en particulier, de cyclomoteurs, motos, scooters, en un objet ou pièce d'objet pour l'électronique, par exemple une pièce de téléphone portable, d'ordinateur, de tablette. 20 20. Utilisation d'un polyamide semi-cristallin, dont le nombre moyen d'atomes de carbone (C) par rapport à l'atome d'azote (N) est supérieur ou égal à 8, ou d'un mélange de polyamides semi-cristallins dans lequel le nombre moyen d'atomes de carbone (C) par rapport à l'atome d'azote (N) de chacun des polyamides semi-cristallins est supérieur ou 25 égal à 8, dans une composition comprenant un polyamide amorphe ou un mélange de polyamides amorphes pour améliorer la stabilité dimensionnelle de ladite composition, sous réserve que, lorsque le polyamide amorphe est le PA MACM.12, le polyamide semicristallin ne soit pas un PA 12.